FR 2573878 A1 19860530 FR 8517226 A 19851121 La présente invention se rapporte à un remplis- sage pour câbles à fibres optiques et composants de tels câbles. L'invention se rapporte également aux câbles à fibres optiques et aux composants de câbles à fibres op- tiques qui comprennent ce remplissage. Dans les câbles à fibres optiques, il se pose le problème consistant à empêcher les fibres optiques d'absorber de l'hydrogène gazeux, afin d'éviter certains inconvénients comme, par exemple, l'atténuation des si- gnaux transmis dans la gamme des longueurs d'ondes supé- rieures à un micron, c'est-à-dire justement, l'atténua- tion dans le domaine de longueurs d'ondes utilisées dans les télécommunications, et la dégradation des caractéris- tiques mécaniques des fibres optiques. L'hydrogène peut atteindre les fibres optiques d'un câble, soit en provenant de l'environnement exté- rieur au câble, par diffusion à travers ses composants, soit en provenant de l'intérieur du câble, par suite d'un dégagement d'hydrogène issu des matières dont le câ- ble est formé et qui ont absorbé cet hydrogène au cours des opérations de production ou, finalement, par suite de la décomposition de certaines des matières en ques- tion. En effet, on a constaté que de l'hydrogène peut se dégager des gaines métalliques et en matière plasti- que des câbles, des âmes en matière plastique et des ar- matures métalliques de ces câbles, ainsi que des protec- tions propres des fibres optiques qui peuvent être cons- tituées, par exemple, par des petits tubes dans lesquels ces fibres sont logées en montage lâche. On a également constaté qu'il peut se dégager de l'hydrogène à la suite de réactions chimiques qui se produisent entre les matériaux du câble et des traces d'eau, présentes aussi bien à l'état liquide qu'à l'état de vapeur, qui se sont éventuellement introduites dans les câbles. Le but de la présente invention est de disposer dans les câbles à fibres optiques un écran qui soit en mesure de bloquer chimiquement l'hydrogène sur lui-même, en l'empêchant ainsi d'atteindre les fibres optiques. La présente invention a pour objet un remplis- sage pour câbles à fibres optiques et composants de câ- bles à fibres optiques, constitué par un mélange compre- nant: - un composé siliconique insaturé, possédant des groupes insaturés en une quantité supérieure à 0,2 millimoles pour 100 g du composé, lequel correspond à la formule: R LR' n o R et R' sont choisis parmi les radicaux aliphatiques, saturés ou insaturés, et les radicaux aromatiques, et o RI et R''' sont des radicaux aliphatiques insaturés. - un catalyseur choisi parmi les métaux de tran- sition, des sels inorganiques et organo-métalliques des métaux de transition et les acides organo-métalliques des métaux de transition, aussi bien tels quels que por- tés par des supports inertes. L'invention a également pour objet un câble à fibres optiques comprenant une gaine et une âme optique qui renferme une ou plusieurs fibre(s} optique(s), carac- térisé en ce que ces dernières sont entourées d'un mélan- ge comprenant: - - un composé siliconique insaturé, possédant des groupes insaturés en une quantité supérieure à 0,2 millimole pour 100 g du composé, lequel correspond à la formule: R'I LRI n o R et R' sont choisis parmi les radicaux aliphatiques, saturés ou insaturés, et les radicaux aromatiques, et o R" et R''' sont des radicaux aliphatiques insaturés, - et un catalyseur choisi parmi les métaux de transition, les sels inorganiques et organo-métalliques des métaux de transition et les acides organo-métalli- ques des métaux de transition, aussi bien tels quels due portés par des supports inertes. L'invention a encore pour autre objet des compo- sants pour câbles à fibres optiques constitués par un pe- tit tube dans lequel au moins une fibre optique est lo- gée en montage lâche, caractérisé en ce que ledit tube est rempli d'un mélange comprenant: - un composé siliconique insaturé possédant des groupes insaturés en une quantité supérieure à 0,2 milli- mole pour 100 g du composé, lequel correspond à la Eormu- le: RP-Si-O -R" ' L R' J n o R et R' sont choisis parmi les radicaux aliphatiques, saturés ou insaturés, et les radicaux aromatiques, et o R" et R''' sont des radicaux aliphatiques insaturés, - et un catalyseur choisi parmi les métaux de transition, les sels inorganiques et organométalliques des métaux de transition et les acides organo-métalli- ques des métaux de transition, aussi bien tels quels que portés par des supports inertes. Les figures du dessin annexé, donné uniquement à titre d'exemple non limitatif, feront bien comprendre comment l'invention peut être réalisée. Sur ce dessin, la figure 1 représente par une vue en perspecti- ve un câble selon l'invention, mettant en évidence sa structure interne; la figure 2 représente par une vue en perspecti- ve un segment d'un composant selon la présente invention incorporé dans un cable à fibres optiques. Selon l'invention, la protection contre l'ab- sorption d'hydrogène par les fibres optiques d'un câble est obtenue au moyen d'un remplissage qui est en mesure de fixer chimiquement de l'hydrogène en empêchant ainsi ce dernier d'atteindre les fibres optiques. Le remplissage selon l'invention est constitué par un mélange dont les deux composants essentiels sont indiqués ci-après. Un composant essentiel du mélange précité est constitué par un composé siliconique insaturé possédant des groupes insaturés en une quantité supérieure à 0,2 millimole pour 100 g du composé et, de préférence, entre 2 et 100 millimoles pour 100 g du composé. Le composé siliconique correspond à la formule chimique suivante: R R- SiO- -R"'' I R'n o R et R' sont choisis parmi les radicaux aliphatiques, saturés ou insaturés, et les radicaux aromatiques, et o R" et R''' sont des radicaux aliphatiques insaturés, et n est un nombre entier quelconque et, de préférence, un nombre entier compris entre 100 et 2 000. En particulier, R et R', qui peuvent être iden- tiques ou différents l'un de l'autre, sont des radicaux choisis, à titre d'exemple, parmi les suivants: -CH3, -C2H5, -CH=CH2, -C6H5 R" et R''', qui peuvent eux aussi être identi- ques ou différents l'un de l'autre, sont des radicaux choisis à titre d'exemple parmi les suivants: -CH=CH2, -CH2-CH=CH2 En particulier, l'un des composés siliconiques utilisés pour le mélange selon l'invention peut être un polydiméthylsiloxane à terminaison vinylique exempt d'in- saturations en chaîne, et qui correspond à la formule suivante: /CH3 CH2=CH- -Si-O-1-CH=CH2 CH3 J n Un autre composé siliconique particulier pou- vant être utilisé pour le mélange selon l'invention peut être un polydiméthylsiloxane à terminaison vinylique, mais possédant également des insaturations vinyliques en chaîne, et qui correspond à la formule suivante: L /CH3[ /CH3- CH2=CH- -Si-0-I - Si-O- -CH=CH2 CH3 a HC=CH2 b dans laquelle a et b sont des nombres entiers dont la somme est égale à n, et dont un technicien de ce domaine technique est en mesure de déterminer les valeurs respec- tives lorsque la valeur de n et le contenu des groupes insaturés ont été donnés. L'autre composant essentiel du mélange selon l'invention est constitué par un catalyseur d'hydrogèna- tion choisi parmi les métaux de transition, les sels inorganiques et organo-métalliques des métaux de transi- tion et les acides organo-métalliques des métaux de tran- sition. Ces catalyseurs peuvent être utilisés tels quels ou, en variante, portés par des supports inertes. Deux exemples de catalyseurs peuvent être le platine en poudre, le palladium en poudre, le nickel en poudre, les sels organiques et organométalliques de ces métaux, le fer-pentacarbonyle et l'acide chloroplatini- que, soit utilisés tels quels, soit portés par des sup- ports inertes à grande surface spécifique comme, par exemple, le charbon animal ou végétal connu des techni- ciens sous la dénomination "charcoal" (ou charbon de bois). Le mélange selon l'invention peut contenir des additifs en supplément des deux composants fondamentaux précités, dans le cas o il est nécessaire de donner à ce mélange des valeurs de viscosité qui permettent d'in- troduire ce mélange dans des câbles à fibres optiques possédant des configurations qui imposent de satisfaire à cette nécessité. Toutefois, il est essentiel que, si des addi- tifs sont présents dans le mélange, ce mélange soit en mesure de fixer chimiquement dans un câble à fibres op- tiques tout l'hydrogène qui peut atteindre ces fibres. Dans un câble à fibres optiques, la quantité d'hydrogène qui peut se former, ou qui peut pénétrer de l'extérieur, varie avec la structure du câble, avec les matériaux qui forment les composants de la structure du câble, et avec les caractéristiques de l'environnement dans lequel le câble est destiné à travailler. L'homme de l'art est en mesure de déterminer pour chaque câble la quantité d'hydrogène qui peut at- teindre les fibres optiques. Après avoir établi cette quantité, on peut calculer, pour chaque mélange selon l'invention pouvant être utilisé, la quantité minimum de composés siliconiques insaturés, en prenant pour base le fait que, dans ce composé, chaque millimole de groupes insaturés bloquent chimiquement une millimole d'hydrogè- ne. On donnera ci-après, uniquement à titre d'exem- ple, et par conséquent à titre non limitatif, deux for- mes particulières de réalisation d'un remplissage pour câbles à fibres optiques et pour composants de câbles à fibres optiques selon l'invention. Exemple 1 Le remplissage selon cet exemple possède la for- mule suivante: - polydiméthylsiloxane à terminaison vinylique exempt d'insaturations en chatne, dont la formu- le a été indiquée plus haut, formule dans laquel- le n vaut 360 et la teneur en groupes insaturés est de 7,4 millimoles pour 100 g du composé.....90 g - poudre de palladium à grains d'une dimension moyenne de 48 microns.........................0,2 g - silice colloidale (additif).....................10 g Le remplissage en question a été préparé en mé- langeant le polydiméthylsiloxane à terminaison vinylique précité avec la poudre de palladium qui constitue le ca- talyseur et en ajoutant ensuite l'additif constitué par la silice colloidale. Bien que l'additif composé de silice colloidale apparaisse dans la formule du remplissage précité, l'omission de cet additif donne encore lieu à un remplis- sage selon l'invention. Avec le remplissage de l'exemple 1, on a exécu- té des essais expérimentaux pour déterminer la capacité d'absorption d'hydrogène de ce remplissage. Les essais expérimentaux ont été exécutés selon les modalités suivantes: L'appareillage utilisé comprend une ampoule de verre de 175 cm3 avec un joint étanche, un tube en verre qui se termine par un robinet à deux voies, l'une des voies étant reliée à une pompe à vide tandis que l'autre est reliée à une fiole contenant de l'hydro- gène. En un point intermédiaire du tube, on a monté un manomètre à mercure. Sur les parois de l'ampoule, on a déposé 15 g du remplissage précité et, ensuite, au moyen de la pompe à vide, on a fait le vide dans cette ampoule, en vérifiant qu'on a bien atteint ce vide au moyen du manomètre à mercure. A ce stade, la pompe à vide a été débranchée et l'ampoule a été mise en communication avec la fiole con- tenant de l'hydrogène, afin que ce gaz puisse pénétrer dans l'ampoule et entrer en contact et réagir chimique- ment avec le remplissage présent dans l'ampoule. Les essais ont été exécutés à une température de 20 C, en faisant en sorte d'introduire dans l'ampou- le une quantité prédéterminée d'hydrogène, mesurée sur la base de la pression de cet hydrogène dans ladite am- poule et en notant la réduction de la pression dans l'ampoule avec le temps afin de pouvoir dé- terminer la valeur asymptotique de cette pression. Sur la base de ces données, on a ensuite calcu- lé les quantités correspondantes d'hydrogène qui ont réagi avec le remplissage et, en particulier, la quanti- té maximum d'hydrogène entrée en réaction et le temps au bout duquel ce résultat a été obtenu, c'est-à-dire au bout duquel on a atteint la valeur asymptotique. En particulier, on a exécuté deux essais expéri- mentaux avec des quantités initiales différentes d'hydro- gène introduites dans l'ampoule. Le premier essai expérimental a été exécuté en introduisant dans l'ampoule de l'hydrogène à une pres- sion de 760 mm de mercure, ce qui correspond à une quan- tité de 1,45 x 10-2 g d'hydrogène. Au bout de 48 heures, la pression d'hydrogè- ne s'était abaissée à 676 mm de mercure, ce qui corres- pond à une absorption chimique par le remplissage de 1 x 10-2 g d'hydrogène pour 100 g de remplissage. Au bout de 100 heures, la pression d'hydrogène avait atteint pratiquement la valeur asymptotique de 655 mm de mercure, ce qui équivaut à 1,34 x 10-2 g d'hydrogè- ne absorbé chimiquement par 100 g de remplissage, ce qui correspond à la quantité maximum d'hydrogène que le rem- plissage est en mesure de fixer chimiquement sur lui- même. Un deuxième essai expérimental a été exécuté en introduisant dans l'ampoule de l'hydrogène à une pres- sion de 200 mm de mercure, ce qui correspond à une quan- tité de 0,38 x 10-2 g d'hydrogène. Au bout de 48 heures, la pression d'hydrogène s'était abaissée à 130 mm de mercure, ce qui correspond à une absorption chimique de 0,89 x 10-2 g d'hydrogène pour 100 g de remplissage. Au bout de 100 heures, la pression d'hydrogène avait atteint pratiquement la-valeur asymptotique de 95 mm de mercure, ce qui équivaut à 1,34 x 10-2 g d'hydrogè- ne entré en réaction avec 100 g de remplissage, ce qui signifie que la quantité maximum d'hydrogène qui est en- trée en réaction chimique avec le remplissage est la mê- me que dans le premier essai. Exemple 2 Le remplissage selon cet exemple possède-la for- mule suivante: - Polydiméthylsiloxane à terminaison vinylique, possédant également des insaturations vinyliques en chalne, dont la formule chimique a été indiquée plus haut, formule dans laquelle la valeur de n, qui est égale à la somme de a et b, est de 1 500 et o la teneur en groupes insaturés est de 17 millimoles pour 100 g du composé.............. . 100 g - palladium sur support de charbon végétal (dans la concentration de 7 g de palladium pour 100 g de charbon végétal)............DTD: ................. 0,6 g..DTD: Avec le remplissage de cet exemple 2, on a ef- fectué un essai expérimental pour déterminer la capacité d'absorption d'hydrogène, en utilisant le même appareil- lage que celui décrit plus haut à l'exemple 1. La seule différence consiste en ce que, sur les parois de l'ampoule, on a déposé 3,5 g du remplissage de l'exemple 2. Pour l'essai expérimental, on a introduit de l'hydrogène dans l'ampoule à une pression de 760 mm de mercure, ce qui correspond à une quantité de 1, 45 x 10-2 g d'hydrogène. Au bout de 48 heures, la pression d'hydrogène s'était abaissée à 686 mm de mercure, ce qui correspond à une absorption chimique par le remplissage de 2,7 x -2 g d'hydrogène pour 100 g de remplissage. Au bout de 100 heures, la pression d'hydrogène avait atteint pratiquement la valeur asymptotique de 672 mm de mercure, ce qui équivaut à 3,2 x 10-2 g. d'hydrogè- ne absorbés chimiquement par 100 g de remplissage. Les résultats des essais expérimentaux effec- tués à la température ambiante avec les remplissages des exemples montrent qu'aussi bien la quantité maximum d'hy- drogène pouvant être fixée chimiquement par le remplis- sage que le temps dans lequel ce résultat est obtenu en pratique sont indépendants de la quantité et de la pres- sion du gaz introduit initialement dans l'ampoule; ceci signifie que la vitesse de la réaction chimique entre l'hydrogène et le remplissage ne dépend pas de ces gran- deurs. Ces résultats donnent à supposer qu'un remplis- sage selon l'invention est en mesure de réagir efficace- ment, avec l'hydrogène, même à l'état de traces. Pour vérifier cette hypothèse, on a effectué un autre essai expérimental pour les remplissages des deux exemples, en introduisant dans l'ampoule de l'hydrogène à une pression de 1,3 mm de mercure, qui correspond à 2,5 x 10-5 g d'hydrogène. Dans ces conditions, on a constaté qu'au bout de 100 heures, la pression dans l'ampoule dans les deux cas s'était abaissée à la valeur zéro, ce qui correspond à une absorption totale de l'hydrogène introduit dans l'ampoule. Ce résultat signifie qu'un remplissage selon l'invention, une fois introduit dans les cAbles, permet de réaliser dans ces derniers, un écran de protection ex- trêmement efficace contre l'hydrogène. Ainsi qu'on l'a indiqué plus haut, l'invention comprend également dans son objet, outre le remplissage, également les câbles à fibres optiques et les composants de câbles à fibres optiques qui contiennent ce remplissa- ge. Sur la figure 1, on a représenté par une vue en perspective un segment d'un câble à fibres optiques par- ticulier selon l'invention. Le câble représenté, que l'on va maintenant dé- crire, ne doit pas être considéré dans un sens limitatif mais, au contraire, tous les cSbles à fibres optiques qui contiennent un remplissage selon l'invention ren- trent dans le domaine de l'invention. Comme on peut le voir sur la figure 1, le câble comprend un noyau optique qui comprend lui-même une âme il 1 en matière plastique munie de plusieurs rainures 2 possédant une allure hélicoïdale ou SZ et dans lesquelles les fibres optiques 3 sont logées en montage lâche. Les rainures de logement des fibres optiques sont remplies d'un mélange constituant un remplissage se- lon l'invention. Autour de l'âme 1 du câble, est disposée une gaine qui ferme les rainures 2 vers l'extérieur. Ainsi qu'on le voit sur la figure 1, les fibres optiques logées dans les rainures de l'âme 1 sont nues mais, en variante, elles pourraient être munies d'une protection, soit du type adhérent, soit du type lâche. Dans ce dernier cas, les fibres optiques sont logées en montage lâche dans un tube non représenté sur la figure 1. Dans ce cas, le tube est lui aussi rempli d'un mélange constituant un remplissage selon l'invention. Le câble ainsi obtenu comprend donc dans l'âme optique un mélange selon l'invention qui empêche l'hydrogène d'atteindre les fibres optiques et d'être ab- sorbé par ces dernières. Le câble décrit ci-dessus et représenté sur la figure 1 ne constitue qu'une forme particulière de réali- sation d'un câble selon l'invention puisque les câbles à fibres optiques de structure quelconque rentrent dans le domaine de l'invention pourvu qu'ils soient munis d'espa- ces contenant un remplissage selon l'invention. Ces espaces contenant le remplissage en ques- tion peuvent également être éloignés des fibres optiques ou des composants qui logent ces dernières. En outre, dans un câble selon l'invention, les espaces qui contiennent le remplissage peuvent entourer, entièrement ou partiellement, les composants qui logent les fibres optiques et forment le noyau optique du câ- *ble. Par exemple, le domaine de l'invention comprend également les câbles dort 1' âme optique est formée de plusieurs tubes (même dépourvus du remplissage) qui logent les fibres optiques en montage lâche, ou de plusieurs âmes, munies de rainures dans lesquel- les les fibres optiques sont logées, ces tubes ou âmes étant réunis et enfermés dans une gaine extérieure, et dans lesquels le remplissage est contenu au moins dans certains des espaces à section en étoile subsistant en- tre les tubes ou entre les âmes rainurées ainsi qu'entre ces éléments et la gaine extérieure qui est en contact avec eux. Sur la figure 2, on a représenté un composant d'un câble à fibres optiques qui rentre dans le domaine de l'invention sans pour cela exclure que ce composant puisse constituer à lui seul un câble à fibres optiques. Comme on le voit sur la figure 2, le composant d'un câble à fibres optiques qui est représenté est cons- titué par un tube 5 en matière plastique ou métallique dans lequel une fibre optique 6 est logée en montage lâ- che. Le tube est entièrement rempli d'une composition 7 qui constitue un remplissage selon l'invention. Il ressort de la lecture de la description don- née ci-dessus et des considérations qui suivent,que les buts proposés ont été atteints. La composition formant le remplissage pour câ- bles à fibres optiques qui entoure ces fibres (si l'on entend par le terme "entourer" le fait que le remplissa- ge occupe dans le câble un espace qui entoure au moins partiellement les fibres optiques et/ou les composants qui les contiennent et que ce remplissage n'est pas né- cessairement en contact avec les fibres optiques elles- mêmes) comprend parmi ses constituants essentiels un com- posé siliconique insaturé, en ce sens qu'il possède des doubles liaisons dans sa molécule, et un catalyseur d'hy- drogénation. Lorsque de l'hydrogène, quelle que soit sa pro- venance, entre en contact avec la composition en ques- tion, il se produit une réaction chimique qui lie l'hy- drogène de façon stable au composé siliconique au niveau des doubles liaisons de ce composé. Comme le démontrent les essais expérimentaux précités, la composition constituant un remplissage se- lon l'invention possède une réactivité extrêmement gran- de vis-à-vis de l'hydrogène à la température ambiante, température qui représente la condition normale dans la- quelle un câble à fibres optiques travaille. Ceci signifie que, au moyen de la composition selon l'invention, il est possible de bloquer de l'hydro- gène, même à l'état de traces, sur le composé siliconi- que, en empêchant ainsi ces traces d'hydrogène d'attein- dre les fibres optiques. La grande réactivité du mélange vis-à-vis de l'hydrogène est probablement due au fait que les compo- sés siliconiques insaturés particuliers qu'on a adoptés, en association avec les catalyseurs d'hydrogénation par- ticuliers qui sont prévus, permet de ne demander à la température ambiante qu'une si petite quantité d'énergie d'activation pour la réaction d'hydrogénation que cette réaction peut ainsi avoir lieu même en présence de seu- les traces d'hydrogène. Il en résulte que les câbles à fibres optiques et les composants de câbles à fibres optiques dans les- quels le remplissage est incorporé, ce remplissage pou- vant également exercer une fonction de bourrage ou de bouchage, possèdent intérieurement un écran qui protège efficacement les fibres optiques du contact avec l'hydro- gène et évite qu'elles ne subissent les inconvénients entraînés par ce contact. I1 va de soi que diverses modifications pour- ront être apportées au mode de réalisation qui vient d'être décrit uniquement à titre d'exemple non limita- tif, notamment par substitution de moyens techniques équivalents, sans pour cela sortir du cadre de l'inven- tion. R E V E N D I C A T I O N S 1 - Remplissage pour câbles et composants de câ- bles -à fibres optiques, constitué par un mélange qui com- prend: - un composé siliconique insaturé, possédant des groupes insaturés en une quantité supérieure à 0,2 millimole pour 100 g du composé, lequel correspond à la formule: R Ru- Si-O0 -R''' -RI n o R et R' sont choisis parmi les radicaux aliphatiques, saturés ou insaturés, et les radicaux aromatiques, et o R" et R''' sont des radicaux aliphatiques insaturés; et - un catalyseur choisi parmi les métaux de tran- sition, les sels inorganiques et organo-métalliques des métaux de transition et les acides organo-métalliques des métaux de transition, aussi bien tels quels que por- tés par des supports inertes. 2 - Remplissage selon la revendication 1, carac- térisé en ce que le composé siliconique insaturé possède des groupes insaturés en une quantité comprise de préfé- rence entre 2 et 100 millimoles par 100 g du composé, et dans lequel n est un nombre entier compris de préférence entre 100 et 2 000. 3 - Remplissage selon les revendications 1 et 2, caractérisé en ce que, dans le composé siliconique in- saturé correspondant à la formule: R R"- i-O- -R''I R' n R et R' sont des radicaux choisis parmi -CH3, -C2H5, -CH=CH2, -C6H5 et Ru et R''' sont des radicaux choisis parmi -CH=CH2, -CH2 -CH=CH2 4 - Remplissage selon la revendication 3, carac- térisé en ce que le composé siliconique insaturé est un polydiméthylsiloxane à terminaison vinylique, correspon- dant à la formule: CH3 CH2=CH - Si-O- -CH=CH2 CH3 n - Remplissage selon la revendication 3, carac- térisé en ce que le composé siliconique insaturé est un polydiméthylsiloxane à terminaison vinylique possédant des insaturations vinyliques en chaîne, correspondant à la formule: r CH3 31 CH3J a HC=CH2I b CH2=CH--iO- - ISi-O-/-C=2 la somme de a et de b étant égale à n. 6 - Remplissage selon la revendication 1, carac- térisé en ce que le catalyseur est choisi parmi le palla- dium en poudre, le platine en poudre, le nickel en pou- dre, le fer-pentacarbonyle et l'acide chloroplatinique, aussi bien tels quels que portés par des supports iner- tes. 7 - Câble à fibres optiques comprenant une gai- ne et un noyau optique qui renferme une ou plusieurs fi- bres optiques, caractérisé en ce que ces dernières sont entourées d'un mélange comprenant: - un composé siliconique insaturé possédant des groupes insaturés en une quantité supérieure à 0,2 millimole pour 100 g du composé, lequel correspond à la formule: R R"...Si-O- -R ' '' _R _i- n À n o R et R' sont choisis parmi les radicaux aliphatiques, saturés ou insaturés, et les radicaux aromatiques, et o R" et R''' sont des radicaux aliphatiques insaturés; et - un catalyseur choisi parmi les métaux de transition, les sels inorganiques et organo-métalliques des métaux de transition et les acides organo-métalliques des mé- taux de transition, aussi bien tels quels que portés par des supports inertes. 8 - Câble à fibres optiques selon la revendica- tion 7, caractérisé en ce que, dans le mélange qui entou- re les fibres optiques, le composé siliconique insaturé possède des groupes insaturés en une quantité comprise de préférence entre 2 et 100 millimoles pour 100 g de po- lymère et dans lequel n est un nombre entier compris de préférence entre 100 et 2000. 9 - Câble à fibres optiques selon les revendica- tions 7 et 8, caractérisé en ce que dans le polymère si- liconique insaturé correspondant à la formule: R R" - -Si-O- -R"' R"n R et R' sont des radicaux choisis parmi: -CH3, -C2H5, -CEH=CH2, -C6H5 et R" et R''' sont des radicaux choisis parmi: -CH=CH2, -CH2 -CH=CH2 - Câble à fibres optiques selon la revendica- tion 9, caractérisé en ce que le composé siliconique in- saturé est un polydiméthylsiloxane à terminaison vinyli- que correspondant à la formule: CH3 CH2=CH - -Si-O- -CH=CH2 CH3 n 11 - Câble à fibres optiques selon la revendica- tion 9, caractérisé en ce que le composé siliconique in- saturé est un polydiméthylsiloxane à terminaison vinyli- que possédant des insaturations vinyliques en chaîne et qui correspond à la formule: CH2=CH.Si-O- -CH=CH2 LCH3a L HC=CH2 b o la somme de a et de b est égale à n. 12 - Câble à fibres optiques selon la revendica- tion 7, caractérisé en ce que le catalyseur est choisi parmi le palladium en poudre, le platine en poudre, le nickel en poudre, le fer-pentacarbonyle et l'acide chlo- roplatinique, aussi bien tels quels que portés par des supports inertes. 13 - Composant pour câbles à fibres optiques constitués par un tube dans lequel au moins une fibre op- tique est logée en montage lâche, caractérisé en ce que ledit tube est rempli d'un mélange comprenant: - un composé siliconique insaturé possédant des groupes insaturés en une quantité supérieure à 0,2 millimole pour 100 g du composé, lequel correspond à la formule: R R"- si- O- -R''' R'n o R et R' sont choisis parmi des radicaux aliphatiques, saturés ou insaturés, et les radicaux aromatiques, et o R" et R''' sont des radicaux aliphatiques insaturés; et - un catalyseur choisi parmi les métaux de transition, les sels inorganiques et organo-métalliques des métaux de transition et les acides organo-métalliques des mé- taux de transition, aussi bien tels quels que portés par des supports inertes. 14 - Composant pour câbles à fibres optiques se- lon la revendication 13, caractérisé en ce que, dans le mélange, le composé siliconique insaturé possède des groupes insaturés en une quantité comprise de préférence entre 2 et 100 millimoles pour 100 g du composé et en ce que, dans ce composé, n est un nombre entier compris de préférence entre 100 et 2 000. - Composant pour fibres optiques selon les revendications 13 et 14, caractérisé en ce que, dans le composé siliconique insaturé correspondant à la formu- le: R -{S i-Ol -R' L"' Jn R et R' sont des radicaux choisis parmi -CH3, -C2H5, -CH=CH2, -C6H5 et R" et R''' sont des radicaux choisis parmi -CH=CH2, -CH2 -CH=CH2 16 - Composant pour câbles à fibres optiques se- lon la revendication 13, caractérisé en ce que le compo- sé siliconique insaturé est un polydiméthylsiloxane à terminaison vinylique, correspondant à la formule: F CH31 CH2=CH- -Si-O- -CH=CH2 L CH3 n 17 - Composant pour câbles à fibres optiques se- lon la revendication 15, caractérisé en ce que le compo- sé siliconique insaturé est un polydiméthylsiloxane à terminaison vinylique possédant des insaturations vinyli- ques en chalne, correspondant à la formule: J CH31 CH3 CH2=CH- Si-- -Si-o - - C=CH2 CH3 a HC=CH2 b la somme de a et de b étant égale à n. 18 - Composant pour câbles à fibres optiques se- lon la revendication 16, caractérisé en ce que, dans le mélanger le catalyseur est choisi parmi le palladium en poudre, le platine en poudre, le nickel en poudre, le ferropentacarbonyle et l'acide chloroplatinique, aussi bien tels quels que portés par des supports inertes.